FR 2466105 A1 19810327 FR 8006001 A 19800313 La présente invention se rapporte à une cellule alcaline étanche et à sa préparation. En général, dans une cellule, on empêche les fuites d'électrolyte en plaçant un joint constitué d'une matière élastique telle qu'un caoutchouc, un polyamide ou une polyoléfine (par exemple du polyéthylène, du polypropylène) à l'extrémité d'ouverture d'un carter positif et en sertissant la bordure du carter positif vers l'intérieur de manière à comprimer le joint contre un collecteur d'électrode négative, par exemple un corps conducteur négatif ou un bouchon négatif. Dans le cas d'une cellule alcaline (par exemple une cel- lule à l'oxyde d'argent, une cellule au bioxyde de manganèse) dans laquelle l'électrolyte est un électrolyte alcalin tel que l'hydroxyde de potassium, ce type de fermeture ne suffit pas pour empGcher les fuites de l'électrolyte. Dans le but d'empocher ces fuites, on a déjà proposé des procédés variés, et par exemple on a proposé de former un bouchon négatif à la forme appropriée et d'appliquer une matière d'étanchéité liquide, par exemple du brai d'asphalte ou une résine fluorée huileuse, sur la ou les faces de contact entre le joint et le carter positif et/ou entre le joint et le collecteur d'électrode négative. Mais ces procédés ne permettent pas d'assurer de manière satisfaisante la bonne étanchéité exigée des cellules alcalines uti- lisées dans les montres-bracelets, les posemètres électroniques, etc. Habituellement, les fuites d'électrolyte à partir des cellules alcalines se produisent à la face de contact entre le joint et le collecteur d'électrode négative plut8t qu'à la face de contact entre le joint et le carter positif. Cela est dé probablement au phénomène de rampage électrochimique caractéristique d'un collecteur d'électrode négative. Par suite, il est important d'améliorer l'étan- chéité sur la face de contact entre le joint et le collecteur d'élec- trode négative. La demanderesse a procédé à des recherches approfondies visant à conférer une étanchéité suffisante et satisfaisante aux cellules alcalines sèches. A la suite de ces recherches, elle a trouvé qu'en formant une pellicule de revêtement constituée d'un composé de triazole sur la surface d'un collecteur d'électrode néga- tive, au moins sur la partie qui est en contact avec un joint, on empochait efficacement les fuites de l'électrolyte contenu dans la cellule alcaline. On a également trouvé que l'on assurait une étan- chéité particulièrement satisfaisante lorsqu'on formait la pellicule de revêtement sur la surface du cuivre ou d'un alliage de cuivre qui peut constituer, en partie au moins, le collecteur d'électrode néga- tive. On a encore trouvé que l'étanchéité pouvait étre améliorée lorsque la surface du collecteur d'électrode négative sur laquelle on applique la pellicule de revêtement était au préalable polie et/ou dorée. La présente invention est basée sur ces découvertes. D'autres caractéristiques et avantages de l'invention ressortiront plus clairement de la description détaillée donnée ci- après en référence aux figures du dessin annexé sur lequel: la figure 1 représente, de face et en section partielle, une cellule alcaline du type en bouton dans un mode de réalisation de l'invention; la figure 2 représente, agrandie, la partie Il de la cellule de la figure 1; la figure 3 représente, de face et en section partielle, une cellule alcaline du type en cylindre dans un autre mode de réali- sation de l'invention; la figure 4 représente, agrandie, la partie IV de la cellule de la figure 3; et la figure 5 représente, agrandie, une partie d'une cel- lule alcaline du type en bouton dans un mode de réalisation de l'in- vention, ladite partie correspondant a la partie II de la cellule de la figure 1. En référence tout d'abord aux figures 1 et 2, la cellule comprend un mélange dépolarisant positif 1 constitué d'une matière positive active (par exemple de l'oxyde d'argent-I, du bioxyde de manganèse, de l'oxyde d'argent-Il, de l'oxyde de mercure, et une matière conductrice de l'électricité (par exemple du noir de carbone, du graphite, dans des proportions relatives en poids de 99:1 à 80:20, éventuellement avec une petite proportion d'un électrolyte alcalin (par exemple une solution aqueuse de KOH à une concentration de 25 à 40% en poids, une solution aqueuse de NaOH à une concentration de à 30%) absorbé dans les matières précédentes; un séparateur 2 est constitué d'une pellicule microporeuse 4 à laquelle on a conféré des propriétés hydrophiles (par exemple une pellicule de propylène) on trouve également une pellicule de Cellophane 5 et une couche absor- bante 6 constituée de papier mélangé de rayonne-viscose-vinylon et qui est en contact avec le mélange dépolarisant positif 1, et un socle métallique 3 constitué de fer, de nickel ou d'acier inoxydable et fixé sur la périphérie du mélange dépolarisant positif; un mélange de matières constitue l'électrode négative 7; ce mélange peut con- sister en zinc amalgamé accompagné éventuellement d'un agent gélifiant (par exemple du polyacrylate de sodium, de la carboxyméthylcellulose, de l'amidon) et une forte quantité de l'électrolyte; le carter posi- tif 8 est constitué d'acier nickelé, et contient le mélange dépola- risant positif 1 et le séparateur 2. Dans la partie ouverture du carter positif 8, ona placé un collecteur d'électrode négative 9 équipé d'un joint annulaire 10 constitué d'une matière élastique telle qu'un caoutchouc, un polyamide ou une polyoléfine (par exemple du polyéthy- lène, du polypropylène) avec une section en forme de L, et la bordure du carter positif 8 est sertie vers l'intérieur de manière à renfermer hermétiquement le contenu de la cellule. Le collecteur d'électrode négative 9 est constitué d'une plaque d'acierll d'environ 180 microns d'épaisseur portant une couche de nickel 12 d'environ 20 microns d'épaisseur sur sa surface exté- rieure, ceci pour conférer un bon aspect et la résistance à la cor- rosion, et une couche de cuivre 13 d'environ 50 microns d'épaisseur sur se surface intérieure, ceci afin d'empêcher la formation d'une cellule locale avec la matière contenant le zinc actif. Le collecteur d'électrode négative 9 est habituellement préparé en soumettant une plaque doublée consistant en une plaque d'acier inoxydable, une couche de nickel et une couche de cuivre, à étirage, en une forme correspon- dant à la partie retournée 14, ou en soumettant la plaque d'acier inoxydable seule à étirage à la forme de la partie retournée 14 et en procédant ensuite à un doublage par le nickel et par le cuivre. Sur la partie retournée 14 et la partie voisine 15 en contact avec un joint annulaire 10, on a appliqué sur la couche de cuivre 13 une pellicule de revêtement 16 constituée d'un composé de triazole; pour former cette pellicule, on a appliqué une solution du composé de triazole et on a séché. La pellicule de revêtement 16 est fixée solidement, chimiquement, sur la couche de cuivre 13, ceci en raison de la forte affinité du composé de triazole pour le cuivre. Dans la cellule des figures 3 et 4, le mélange dépola- risant positif 1 est constitué de bioxyde de manganèse en tant que matière positive active et d'une matière conductrice de l'électricité (par exemple du noir de carbone, du graphite) dans des proportions relatives en poids de 80:20, éventuellement accompagnée d'une petite proportion d'une solution aqueuse de KOH à 40% en poids, absorbée sur ces matières, et constituant l'électrolyte; le séparateur 2 auquel on a conféré des propriétés hydrophiles consiste par exemple en un papier de rayonne-viscose-vinylon; le mélange de matières consti- tuant l'électrode négative 7 est formé de zinc amalgamé et d'un agent gélifiant (par exemple du polyacrylate de sodium, de la car- boxyméthylcellulose, de l'amidon) dans des proportions relatives en poids de 97:3, avec une grande quantité de l'électrolyte; le carter positif 8 (par exemple un carter d'acier nickelé, consiste en un carter intérieur 8a et un carter extérieur 8b et contient le mélange dépolarisant positif 1 et le séparateur 2. A l'extrémité d'ouverture du carter positif 8, un bouchon négatif 19 a été disposé et équipé d'un joint annulaire 10 constitué d'une matière élastique, par exemple de caoutchouc, d'un polyamide ou d'une polyoléfine (par exemple le polyéthylène, le polypropylène); la bordure terminale du carter positif 8 est sertie vers l'intérieur de manière à assurer l'hermé- ticité du contenu de la cellule. Sur le corps conducteur négatif 17, en cuivre ou en alliage cuivre-zinc (par exemple en laiton) dans la partie 15 en contact avec le joint 10, on a formé une pellicule de revêtement 16 constituée d'un composé de triazole. En appliquant une pellicule de revêtement constituée d'un composé de triazole sur le collecteur d'électrode négative, au moins sur la partie entrant en contact avec le joint, on empêche avec efficacité les fuites de l'électrolyte contenu dans la cellule. Ces bonnes propriétés d'étanchéité sont particulièrement remarquables lorsqu'on a formé la pellicule de revêtement sur un support de cuivre ou d'alliage de cuivre. Le cuivre ou son alliage peut être plus ou moins oxydé. L'effet d'étanchéité apporté par la pellicule de reve- tement est très supérieur a celui apporté par une pellicule de revd- tement classique consistant en une résine hydrophobe telle qu'une résine fluorée, une résine de silicone ou une résine de polyamide. Le composé du triazole peut consister en un composé quelconque contenant un cycle triazole. On citera par exemple les suivants: 1,2,3-triazole, 1-méthyl-1,2,3-triazole, 2-méthyl-l,2,3- triazole, 4-méthyl-l,2,3-triazole, 4,5-diméthyl-l,2,3-triazole, 4-phényl-l,2,3-triazole, 5-chloro-l,2,3-benzotriazole, bis(benzo- triazolyl-5), 4,5-diméthyl-l,2,3-triazole, 4-hydroxy-l,2,3-triazole, bis(benzotriazolyl-5)-méthane, 1-amino-1,2,3-triazole, 5-amino-1- méthyl-1,2,3-triazole, naphto[l,2-d]triazole, 1,2,3-benzotriazole, l-méthylbenzotriazole, 5,6-diméthylbenzotriazole, 5-phénylbenzo- triazole, 6-hydroxybenzotriazole, 1,2,4-triazole, 1-méthyl-l,2,4- triazole, 3-méthyl-l,2,4-triazole, 5-mercapto-l,2,4-triazole, 3- chloro-l,2,4-triazole, 1-amino-l,2,4-triazole, 5-amino-l,2,4-triazole, naphto[2,3-d]triazole, etc. En d'autres termes, le composé du triazole peut être choisi par exemple parmi les 1,2,3-triazoles et 1,2,4- triazoles portant éventuellement ou un plusieurs substituants (par exemple des groupes alkyle inférieur, amino, hydroxy, mercapto, des atomes d'halogènes) ou des cycles condensés (par exemple des cycles benzène, naphtalène). Parmi ces composés, on préfère les benzotriazoles portant éventuellement un ou plusieurs substituants alkyle inférieur, amino, hydroxy, mercapto et halogéno. La pellicule de revêtement constituée du composé de triazole peut être appliquée et conduit à une étanchéité égale que la cellule soit du type en bouton ou en cylindre. Pour former la pellicule de revêtement, il est recommandé de lisser la surface du collecteur d'électrode négative, en particu- lier du support de cuivre ou d'alliage de cuivre, si l'on veut par- venir à une meilleure étanchéité. En général, la surface du bouchon 9 est dépolie a l'étirage de sorte que, par exemple, les irrégularités de surface autour de la partie retournée 14 sont aggravées, passant de 1 micron ou moins à un niveau de 4 & 7 microns. Par conséquent, lorsqu'on le désire, on lisse la surface irrégulière par une technique classique de polissage (par exemple le polissage mécanique, le polissage électrolytique, le polissage chi- mique) de manière à parvenir à une irrégularité de surface ne dépas- sant pas 3 microns environ et habituellement de 0,5 à 3 microns. Parmi les diverses techniques de polissage, on préfère le polissage chimique à l'aide d'une solution telle qu'une solution aqueuse de peroxyde d'hydrogène et d'acide sulfurique à des concentrations res- pectives de 7 à 187. en poids et de 1 à 5% en poids. En outre, avant la formation de la pellicule de revéte- ment, et pour améliorer encore l'étanchéité apportée par le composé de triazole, on peut appliquer sur la surface du collecteur d'élec- trode négative un doublage d'or. Dans la cellule de la figure 5 du dessin annexé par exemple, le bouchon négatif 9 porte en doublage une couche d'or 18 sur la couche de cuivre 13 dans la partie retour- née 14 et la partie voisine 15, et la pellicule de revêtement 16 cons- tituée d'un composé de triazole est appliquée sur la couche d'or 18 dans la partie en contact avec le joint 10. Habituellement, l'épais- seur de la couche d'or est d'environ 0,1 micron. Lorsque la surface de la couche de cuivre est soumise à polissage chimique avant la dorure, les propriétés d'étanchéité sont encore améliorées. Par ailleurs, le collecteur d'électrode négative portant en surface la pellicule de revêtement peut être formé par moulage intégral avec le joint; dans ces conditions, on empÉche de manière encore plus parfaite les fuites d'électrolyte par la face de contact entre le collecteur d'électrode négative et le joint. Les exemples suivants illustrent l'invention sans toute- fois la limiter; dans ces exemples, les indications de parties et de % s'entendent en poids sauf mention contraire. Les irrégularités de surface ont été mesurées selon le mode opératoire de la norme japonaise JIS B-0601 (paragraphe 5). Exemple 1. On mélange 10 litresde la solution du commerce "CB Buraito" de la firme Ryoko Kagaku K.K. (il s'agit d'une solution aqueuse de 1,2,3benzotriazole à lX) avec 90 litres d'eau; cette solution diluée est appelée ci-après "solution A". On dégraisse par ailleurs un collecteur d'électrode négative pous cellule sèche du type en bouton par immersion dans une solution aqueuse 55% d'hydroxyde de sodium, sous agitation, pendant 2 min environ; on lave ensuite le collecteur d'électrode négative à l'eau et on l'immerge dans la solution A. Au bout de 4 à 5 min, on retire le collecteur de la solution et on le sèche à 200C pendant 12 à 24 h. Avec ce collecteur traité, on construit une cellule sèche du type en bouton de la manière habituelle. Exemple 2. On opère comme dans l'exemple 1, mais à la place de la solution aqueuse de benzotriazole de cet exemple, on utilise une solu- tion aqueuse à 1% de 1,2,3-triazole pour le traitement du collecteur d'électrode négative pour cellule sèche du type en bouton; on cons- truit également avec ce collecteur une cellule sèche du type en bouton. Exemple 3. On opère comme dans l'exemple 1, mais à la place de la solution de benzotriazole de cet exemple, on utilise une solution aqueuse à 1X de 1-amino-1,2,4-triazole pour le traitement du collec- teur d'électrode négative; on utilise le collecteur traité pour construire une cellule sèche du type en bouton de la manière habi- tuelle. Exemple 4. On opère comme dans l'exemple 1, mais a la place de la solution aqueuse de benzotriazole de cet exemple, on utilise une solu- tion aqueuse à 1% de 1-méthyl-1,2,4-triazole pour le traitement du collecteur d'électrode négative de la cellule sèche en bouton et on construit la cellule avec ce collecteur. Exemple comparatif 1. On opère comme dans l'exemple 1, mais on utilise à la place de la solution aqueuse de benzotriazole de cet exemple un agent hydrophobe (produit du commerce "Sumiflunon FP-81" de la firme 3I Sumitomo Chemical Co., Ltd; il s'agit d'une solution aqueuse d'une résine fluorée) pour le traitement du collecteur d'électrode négative et on construit avec le collecteur traité une cellule sèche du type en bouton. Exemple comparatif 2. On opère comme dans l'exemple 1, mais on supprime le trai- tement du collecteur d'électrode négative par immersion dans la solu- tion A et on construit avec ce collecteur une cellule sèche du type en bouton. Exemples 5 à 8. - On opère comme décrit dans les exemples 1 à 4 respecti- vement pour le traitement d'un collecteur d'électrode négative pour cellule sèche du type en cylindre; avec les collecteurs traités on construit des cellules sèches en cylindre. Exemples comparatifs 3 et 4. On opère comme dans les exemples comparatifs 1 et 2, pour le traitement d'un collecteur d'électrode négative pour cellule sèche du type en cylindre; avec les collecteurs traités, on construit des cellules sèches du type en cylindre. Chacune des cellules sèches préparées dans les exemples 1 à 8 et les exemples comparatifs 1 à 4 ont été nettoyées en surface et maintenues a 45 C et 90% d'humidité relative pendant une durée d'un mois ou 3 mois. On a ensuite appliqué goutte à goutte un indi- cateur constitué de 0,1 partie de Rouge de Crésol dans un mélange de parties d'eau et 20 parties d'éthanol sur la partie joint de la surface extérieure de la cellule sèche, pour mettre en évidence les fuites d'électrolyte; s'il y a fuite, l'indicateur vire au rouge. Les résultats obtenus sont rapportés dans le tableau I ci-après dans lequel ils sont exprimés par le nombre de cellules sèches présentant des fuites sur 100 cellules sèches soumises aux essais. T A B L E A U I Exemp le Nombre de cellules sèches présen- Agent de traitement tant des fuites. no au bout d'l mois au bout de 3 mois 1 1,2,-3-benzotriazole 12 19 2 1,2, 3-triazole 15 28 3 1-amino-l,2-4-triazole 16 30 4 1-méthyl-l,2,4-triazole 15 29 1,2,3-benzotriazole 6 10 6 1,2,3-triazole 9 21 7 1-amino-l,2,4triazole 9 20 8 1-méthyl-1,2,4-triazole 8 18 compara- tif 1 résine fluorée 70 85 2 - 90 100 3 résine fluorée 39 55 4 - 52 70 2466 105 Les résultats rapportés dans le tableau I montrent qu'une pellicule de revêtement consistant en un composé de triazole appliquée sur un collecteur d'électrode négative permet d'éviter les fuites avec une très grande efficacité dans une cellule sèche comprenant ce collec- teur. Exemple 9. On immerge un bouchon négatif dégraissd et lavé à l'eau comme dans l'exemple 1, dans une solution aqueuse à 47. d'acide sulfu- rique pendant 5 à 10 s, on lave à l'eau puis on l'immerge dans une solution aqueuse contenant H 202 et H2SO4 à des concentrations res- pectives de 11% et 5%, avec 1% d'éthanol et 0,1% d'un agent tensio- actif non ionique, pendant 1 min à 50C. On lave ensuite le bouchon à l'eau, on l'immerge dans une solution aqueuse d'acide sulfurique à 4% pendant 10 à 15 s et on le lave à l'eau. On immerge alors le bou- chon dans la solution A pendant 4 à 5 min et on le sèche à 200C pen- dant 12 à 24 h. A l'aide de ce bouchon, on construit une cellule sèche du type en bouton. Exemple 10. On soumet un corps conducteur négatif à polissage chimi- que et traitement par la solution A comme décrit dans l'exemple 9. Avec ce corps conducteur, on construit une cellule sèche du type en cylindre. Chacune des cellules sèches préparées dans les exemples9 et 10 est nettoyée en surface et maintenue à 450C et 90% d'humidité relative pendant 1 mois ou 3 mois. A ce moment, sur la surface exté- rieure de la partie du joint, pour déceler les fuites éventuelles, on fait goutter un indicateur constitué d'une solution de 0,1 partie de Rouge de Crésol dans un mélange de 80 parties d'eau et 20 parties d'éthanol. Les résultats obtenus sont rapportés dans le tableau Il ci- après, dans lequel on trouvera également les résultats obtenus avec les cellules sèches des exemples 1 et 5 à titre de comparaison. T A B L E A U II Les résultats rapportés ci-dessus montrent que le polis- sage chimique d'un bouchon négatif ou d'un corps conducteur amoindrit les irrégularités de surface et contribue à l'herméticité. Exemple 11. On part d'un bouchon négatif poli chimiquement comme décrit dans l'exemple 9; on l'immerge dans un bain de dorure obtenu par dissolution de 0,3 g de cyano-aurate de potassium dans 1 litre d'une solution aqueuse de cyanure de potassium à 1,5%, et on fait passer pendant 1 min un courant de 2 mA; à peu près toute la sur- face du bouchon est recouverte d'un couche d'or de 0,1 micron d'épais- seur. Après lavage à l'eau, on immerge le bouchon dans la solution A pendant 4 à 5 min et on le sèche a 200C pendant 12 à 24 h. Avec ce bouchon traité, on construit une cellule sèche du type en bouton. Séparément, on immerge le bouchon traité comme décrit ci-dessus dans une solution aqueuse à 0,5% de dithioxamide contenant de la gélatine pour accroître la viscosité et on laisse reposer pen- dant une nuit. On constate alors qu'une quantité considérable du cuivre composant du support soumis à la dorure a été dissoute; ce résultat prouve que la couche d'or contient de nombreuses piqCres. Exemple 12. On soumet un corps conducteur négatif a dorure et trai- tement par la solution A comme décrit dans l'exemple 11. Avec ce corps conducteur, on construit une cellule sèche du type en cylindre. Chacune des cellules sèches préparées dans les exemples il et 12 est nettoyée-en surface et maintenue à 450C et 90% d'humidité relative pendant 1 mois ou 3 mois. A ce moment, sur la surface exté- Irrégularité de Nombre de cellules sèches pré- Exemple Type de surface, microns sentant des fuites sur 100 cel- n o_ lules sèches soumises aux essais cellule avant po- après poauboutdlmois auboutde3mois lissage lissage - 9 bouton 7 2 3 5 cylindre 5 2 2 4 | 1 bouton 7 - 12 19 j 5 cylindre 5 6 10 2466 105 rieure de la partie du joint, pour déceler les fuites éventuelles, on fait goutter un indicateur consistant en une solution de 0,1 partie de Rouge de Crésol dans un mélange de 80 parties d'eau et 20 parties d'éthanol. Les résultats de ces essais sont rapportés dans le tableau III ci-après. T A B L E A U I I I Exemple Nombre de cellules sèches présentant des no Type de cellule fuites sur 100 cellules soumises aux essais au bout d'1 mois au bout de 3 mois il bouton 1 3 12 cylindre 1 2 Ces résultats montrent que la couche de dorure appliquée à la surface d'un bouchon négatif ou d'un corps conducteur négatif permet d'améliorer considérablement les propriétés d'étanchéité appor- tées par un composé de triazole. Exemple 13. On place le bouchon négatif traité comme décrit dans l'exemple 9 dans un moule à joint et on coule dans le moule, à l'état fondu, une résine de polyamide puis on laisse refroidir. On obtient alors un corps intégral formé du bouchon négatif et du joint, avec lequel on construit une cellule sèche du type en bouton. Exemple 14. On place le corps conducteur négatif traité comme décrit dans l'exemple 10 dans un moule à joint et on coule dans le moule un mélange de résines de polyéthylène et de polypropylne à l'état fondu puis on laisse refroidir. On obtient ainsi un corps intégral constitué du corps conducteur négatif et d'un joint, et avec ce corps intégral on construit une cellule sèche du type en cylindre. Chacune des cellules sèches préparées dans les exemples 13 et 14 est nettoyée en surface et maintenue à 450C et 90% d'humidité relative pendant 1 ou 3 mois. A ce moment, on applique à la surface extérieure de la partie joint, pour déceler les fuites, un indicateur consistant en une solution de 0,1 partie de Rouge de Crésol dans un mélange de 80 parties d'eau et 20 parties d'éthanol. Les résultats des essais sont rapportés dans le tableau IV ci-après. T A B L E A U I V Ces résultats montrent que l'utilisation d'un corps intégral constitué d'un collecteur d'électrode négative et d'un joint permet de prévenir efficacement les fuites des cellules sèches dans lesquelles on les incorpore. Exemple de cellule Nombre de cellules sèches présentant des no Type fuites sur 100 cellules soumises aux essais au bout d'l mois au bout de 3 mois 13 bouton | 2 4 | 14 cylindre 2 3 ___________________________________________ i R E V E N D I C A T I 0 N S 1. Cellule alcaline étanche comprenant un collecteur d'électrode négative et un joint, caractérisée en ce que le collec- teur d'électrode négative porte en revêtement une pellicule d'un composé de triazole, dans la partie au moins située face au-joint. 2. Cellule selon la revendication 1, caractérisée en ce que le collecteur est en cuivre ou alliage de cuivre, dans la partie au moins faisant face au joint. 3. Cellule selon la revendication 2, caractérisée en ce que l'on applique une couche de doublage d'or sur la surface du collecteur, sur la partie au moins faisant face au joint. 4. Cellule selon la revendication 2 ou 3, caractérisée en ce que l'on polit la surface du collecteur, dans la.partie au moins faisant face au joint. 5. Cellule selon la revendication 4, caractérisée en ce que l'on polit jusqu'à une irrégularité de surface ne dépassant pas 3 microns. 6. Cellule selon la revendication 3, caractérisée en ce que la couche d'or de doublage ne dépasse pas 2 microns d'épaisseur. 7. Cellule selon l'une quelconque des revendications 1 à 3, caractérisée en se que le collecteur d'électrode négative est moulé en un seul bloc avec le joint. 8. Cellule selon l'une quelconque des revendications 1 à 3 et 7, caractérisée en ce que le joint est constitué d'une résine synthétique choisie dans le groupe formé par les polyamides et les polyoléfines. 9. Procédé de préparation d'une cellule alcaline étanche selon la revendication 1, caractérisé en ce que l'on soumet la surface du collecteur d'électrode négative, constituée de cuivre ou d'un alliage de cuivre,, polissage chimique, on applique sur. la surface polie une pellicule de revêtement constituée d'un composé de triazole, on met un joint en contact avec la surface revêtue et on scelle. 10. Procédê selon la revendication 9, caractérisé en ce que le polissage chimique est réalisé à l'aide d'une solution capable d'oxyder le cuivre métallique et l'oxyde cuivreux en oxyde cuivrique. il. Procédé selon la revendication 9, caractérisé en ce que, avant formation de la pellicule de revêtement, on dore la surface polie.